(57)【要約】【課題】合金化溶融亜鉛めっき鋼板のΓ相生成量を簡便且つ精度良く予測する。【解決手段】溶融亜鉛めっき浴浸漬ゾーン、昇温ゾーン、均熱ゾーン、冷却ゾーンを上記の順に有する溶融めっきラインで合金化溶融亜鉛めっき鋼板を製造する際にめっき層中に形成されるΓ（キャピタルガンマ）相の生成量を予測する方法であって、上記全ゾーンを通過することにより生成するΓ相のトータル平均厚さΓTOTAL（μｍ）を、下記（１）式によって予測する合金化溶融亜鉛めっき鋼板のΓ相生成量予測方法。  ΓTOTAL＝Ｖ（Ｔ0）×（ｔ0−Δｔ）1/2  …（１）  ここで、Ｖ（Ｔ0）はΓ相厚さ成長速度（μｍ／ｓｅｃ1/2）、ｔ0は換算均熱時間（ｓｅｃ）、Δｔはめっき浴浸漬初期のΓ相の生成遅れに起因する遅延時間（ｓｅｃ）である。【選択図】図１２
2015227492.tif 000002
【特許請求の範囲】
【請求項１】
溶融亜鉛めっき浴浸漬ゾーン、めっき層の合金化処理における昇温ゾーン、同均熱ゾーン、同冷却ゾーンを上記の順に有する溶融めっきラインで合金化溶融亜鉛めっき鋼板を製造するに際し、上記全ゾーンを通過することによりめっき層中に生成するΓ（キャピタルガンマ）相のトータル平均厚さΓTOTAL（μｍ）を下記（１）式によって予測する合金化溶融亜鉛めっき鋼板のΓ相生成量予測方法。
ΓTOTAL＝Ｖ（Ｔ0）×（ｔ0−Δｔ）1/2  …（１）
ここで、
Ｖ（Ｔ0）：めっき層形成後の溶融亜鉛めっき鋼板を一定温度Ｔ0（Ｋ）で保持したときのΓ相厚さ成長速度（μｍ／ｓｅｃ1/2）、
ｔ0：各ゾーン通過時間と各ゾーン通過中の刻々の板温での拡散係数から求まるΓ相のトータル生成量を、一定温度Ｔ0（Ｋ）で保持したとしてＴ0（Ｋ）での拡散係数から算出するための換算均熱時間（ｓｅｃ）、
Δｔ：めっき浴浸漬初期のΓ相の生成遅れに起因する遅延時間（ｓｅｃ）、
である。
【請求項２】
前記（１）式の換算均熱時間ｔ0には、各ゾーンの通過時間と各ゾーン通過中の刻々の板温での拡散係数から求まるΓ相生成量についての換算通過時間ｔ1〜ｔ4の総和ｔ1＋ｔ2＋ｔ3＋ｔ4が代入される請求項１に記載の合金化溶融亜鉛めっき鋼板のΓ相生成量予測方法。
ここで、
ｔ1：溶融めっき浴浸漬ゾーン通過中のΓ相生成量を一定温度Ｔ0（Ｋ）で保持したとして算出するための換算通過時間（ｓｅｃ）、
ｔ2：めっき層の合金化処理における昇温ゾーン通過中のΓ相生成量を一定温度Ｔ0（Ｋ）で保持したとして算出するための換算通過時間（ｓｅｃ）、
ｔ3：めっき層の合金化処理における均熱ゾーン通過中のΓ相生成量を一定温度Ｔ0（Ｋ）で保持したとして算出するための換算通過時間（ｓｅｃ）、
ｔ4：めっき層の合金化処理における冷却ゾーン通過中のΓ相生成量を一定温度Ｔ0（Ｋ）で保持したとして算出するための換算通過時間ｔ4（ｓｅｃ）、
である。
【請求項３】
（１）式のＴ0を均熱ゾーンにおける均熱温度とする請求項１または２に記載の合金化溶融亜鉛めっき鋼板のΓ相生成量予測方法。
【請求項４】
適用鋼種ごとにＶ（Ｔ0）が異なる複数の（１）式を用意し、鋼種に応じてそれらの（１）式を使い分ける請求項１〜３のいずれか１項に記載の合金化溶融亜鉛めっき鋼板のΓ相生成量予測方法。
【請求項５】
（１）式に代え、めっき付着量ｄ（ｇ／ｍ2）の関数ｇで表される補正項を付加した下記（１）’式を適用する請求項１〜４のいずれか１項に記載の合金化溶融亜鉛めっき鋼板のΓ相生成量予測方法。
ΓTOTAL＝Ｖ（Ｔ0）×（ｔ0−Δｔ）1/2  ＋ｇ（ｄ）  …（１）’
【請求項６】
めっき層中に形成されるΓ相生成量の上限規制値を設定し、請求項１〜５のいずれか１項に記載のΓ相生成量予測方法により予測されるΓ相生成量が前記上限規制を満たすように、ライン速度、均熱ゾーンにおける均熱温度の少なくとも一方を制御する合金化溶融亜鉛めっき鋼板の製造方法。
【発明の詳細な説明】
【技術分野】
【０００１】
本発明は、連続溶融めっきラインで合金化溶融亜鉛めっき鋼板を製造するにおいて、めっき層に生成するΓ（キャピタルガンマ）相の生成量を、製造条件から、反応速度論に基づく予測式によって予測する方法に関する。また、その予測方法を用いた合金化溶融亜鉛めっき鋼板の製造方法に関する。
【背景技術】
【０００２】
合金化溶融亜鉛めっき鋼板は、めっき層がΓ相、δ１相、ζ相などの鉄−亜鉛系合金相で構成されていることから、亜鉛めっき鋼板の一種でありながら、プレス成形性（めっきの金型かじりが少ない）や、スポット溶接性が良好であるという特長を有する。しかし、合金化が過度に進行すると脆いΓ相（Ｆｅ3Ｚｎ10）の厚さが増大し、めっき鋼板加工時（曲げ、曲げ戻し、プレス加工、特に絞り加工時、フォーミング加工等）にめっき層が粉状に脱落する「パウダリング現象」が起こり、プレス金型の清掃・手入れの手間を要し、ひどい場合にはプレス時の加工割れや疵の原因にもなる。まためっき層の脱落は耐食性の低下にも繋がることから、合金化溶融亜鉛めっき鋼板の品質管理の上で、このΓ相の成長の度合いを把握、コントロールすることが重要であり、これまで鉄鋼・自動車各社で種々の方法が開発・実施されてきた。その方法として、大きく以下のようなものがある。
【０００３】
［１］Ｘ線回折装置等のセンサーを設置することによりめっき層の合金化度をオンラインあるいはオフラインで測定する方法。
［２］鋼板からサンプル板を採取しめっき層の分析により層中のＦｅ含有量を測定する方法。
［３］サンプル板に実際に簡易な加工（曲げ、曲げ戻し等）を施すことによりめっき層の脱落度合いを把握する方法。
これらの方法で合金化度を測定、把握し、その結果に基づいて合金化処理設備（例えばガスバーナー、誘導加熱、またはそれらを併用した加熱手段を有する合金化炉）の制御および通板速度の制御が行われる。一例として特許文献１の技術が挙げられる。
【先行技術文献】
【特許文献】
【０００４】
【特許文献１】特許第４２２３２３８号公報
【発明の概要】
【発明が解決しようとする課題】
【０００５】
上記の［１］〜［３］の方法は工業的に確立された技術である。しかし、［１］は高価なセンサーが必要で設備費が膨大となり、［２］、［３］はサンプリングによる抜き取り検査であるために全長測定のオンライン測定に比べて安心度は低下し、かつ人手がかかるという問題がある。  
【０００６】
本発明は、合金化溶融亜鉛めっき鋼板のΓ相生成量を、高価なセンサーが不要で、作業者の労力負荷が低く、ライン速度や鋼板温度（合金化炉の温度設定）等の基本的な操業パラメータによって簡便かつ実用的に有用な高精度で予測する方法を提供しようというものである。
【課題を解決するための手段】
【０００７】
上記目的を達成するために、本発明では、溶融亜鉛めっき浴浸漬ゾーン、めっき層の合金化処理における昇温ゾーン、同均熱ゾーン、同冷却ゾーンを上記の順に有する溶融めっきラインで合金化溶融亜鉛めっき鋼板を製造するに際し、上記全ゾーンを通過することによりめっき層中に生成するΓ（キャピタルガンマ）相のトータル平均厚さΓTOTAL（μｍ）を下記（１）式によって計算することにより予測する、合金化溶融亜鉛めっき鋼板のΓ相生成量予測方法が提供される。
ΓTOTAL＝Ｖ（Ｔ0）×（ｔ0−Δｔ）1/2  …（１）
ここで、
Ｖ（Ｔ0）：めっき層形成後の溶融亜鉛めっき鋼板を一定温度Ｔ0（Ｋ）で保持したときのΓ相厚さ成長速度（μｍ／ｓｅｃ1/2）、
ｔ0：各ゾーン通過時間と各ゾーン通過中の刻々の板温での拡散係数から求まるΓ相のトータル生成量を、一定温度Ｔ0（Ｋ）で保持したとしてＴ0（Ｋ）での拡散係数から算出するための換算均熱時間（ｓｅｃ）、
Δｔ：めっき浴浸漬初期のΓ相の生成遅れに起因する遅延時間（ｓｅｃ）、
である。
【０００８】
前記（１）式の換算均熱時間ｔ0には、各ゾーンの通過時間と各ゾーン通過中の刻々の板温での拡散係数から求まるΓ相生成量についての換算通過時間ｔ1〜ｔ4の総和ｔ1＋ｔ2＋ｔ3＋ｔ4を代入することができる。
ここで、
ｔ1：溶融めっき浴浸漬ゾーン通過中のΓ相生成量を一定温度Ｔ0（Ｋ）で保持したとして算出するための換算通過時間（ｓｅｃ）、
ｔ2：めっき層の合金化処理における昇温ゾーン通過中のΓ相生成量を一定温度Ｔ0（Ｋ）で保持したとして算出するための換算通過時間（ｓｅｃ）、
ｔ3：めっき層の合金化処理における均熱ゾーン通過中のΓ相生成量を一定温度Ｔ0（Ｋ）で保持したとして算出するための換算通過時間（ｓｅｃ）、
ｔ4：めっき層の合金化処理における冷却ゾーン通過中のΓ相生成量を一定温度Ｔ0（Ｋ）で保持したとして算出するための換算通過時間ｔ4（ｓｅｃ）、
である。
この場合、（１）式は次のようになる。
ΓTOTAL＝Ｖ（Ｔ0）×（ｔ1＋ｔ2＋ｔ3＋ｔ4−Δｔ）1/2  …（１）
以下、特に断らない限り、「浸漬ゾーン」は溶融めっき浴浸漬ゾーン、「昇温ゾーン」はめっき層の合金化処理における昇温ゾーン、「均熱ゾーン」はめっき層の合金化処理における均熱ゾーン、「冷却ゾーン」はめっき層の合金化処理における冷却ゾーンをそれぞれ意味する。
【０００９】
（１）式のＴ0は、例えば均熱ゾーンにおける均熱温度（鋼板の均熱保持温度）の値とすることができる。この場合、上記の換算通過時間ｔ3は、合金化炉の均熱時間をそのまま適用すればよい。適用鋼種ごとにＶ（Ｔ0）が異なる複数の（１）式を用意し、鋼種に応じてそれらの（１）式を使い分けることができる。（１）式に代え、めっき付着量ｄ（ｇ／ｍ2）の関数ｇで表される補正項を付加した下記（１）’式を適用することがより好ましい。
ΓTOTAL＝Ｖ（Ｔ0）×（ｔ0−Δｔ）1/2  ＋ｇ（ｄ）  …（１）’
【００１０】
また本発明では、めっき層中に形成されるΓ相生成量の上限規制値を設定し、上記のΓ相生成量予測方法により予測されるΓ相生成量が前記上限規制を満たすように、ライン速度、均熱ゾーンにおける均熱温度の少なくとも一方を制御する合金化溶融亜鉛めっき鋼板の製造方法が提供される。
【発明の効果】
【００１１】
本発明によれば、簡便な方法で精度良く合金化溶融亜鉛めっき鋼板に形成される脆いΓ相の生成量を予測することができる。高価なセンサーによる計測も必要とせず、ライン速度や鋼板温度（合金化炉の温度設定）等の基本的な操業パラメータによって予測できるため、既存の種々の連続合金化溶融めっきラインでの実施も容易である。従って本発明は、合金化溶融亜鉛めっき鋼板のきめ細かな品質管理に極めて有用である。
【図面の簡単な説明】
【００１２】
【図１】各ゾーンのヒートパターンを模式的に例示した図。
【図２】各温度の拡散係数比（ｖｓ４６０℃）の変化を例示したグラフ。
【図３】図２より求めた昇温中の拡散量Ｓaと均熱中の拡散量ＳTとの比の温度変化を例示したグラフ。
【図４】反応速度論に基づく換算均熱時間（ｔ1＋ｔ2＋ｔ3＋ｔ4）の平方根とΓ相厚さの関係を例示したグラフ。
【図５】Γ相成長開始までの遅れ時間による理論−実績のズレ（図４の作図により求めたもの）と均熱温度の関係を例示したグラフ。
【図６】Γ相成長速度の対数ｌｏｇＶと絶対温度の逆数１／Ｔの関係を例示したグラフ。
【図７】めっき得着量が一定範囲にある低炭素鋼について（８）式による計算値と実測値の関係を例示したグラフ。
【図８】ＩＦ鋼を含む種々のめっき鋼板について（８）式による計算値と実績値の関係を例示したグラフ。
【図９】鋼種に応じて（８）式と（９）式を使い分けることによって得た計算値と実績値の関係を例示したグラフ。
【図１０】均熱温度５９０℃未満の場合のめっき付着量とΓ相厚さ計算値と実績値のズレ量の関係を例示したグラフ。
【図１１】均熱温度５９０℃以上の場合のめっき付着量とΓ相厚さ計算値と実績値のズレ量の関係を例示したグラフ。
【図１２】（１０）式〜（１３）式を用いて鋼種の影響およびめっき付着量の影響を補正した場合の計算値と実績値の関係を例示したグラフ。
【図１３】（８）式の（ｔ0−Δｔ）の部分に補正を加える前の単純な均熱時間ｔ3を当てはめて求めた計算値と実績値の関係を例示したグラフ。
【図１４】Γ相厚さ計算値（予測値）とパウダリング評点の関係を例示したグラフ（中・低炭素鋼、めっき付着量４０ｇ／ｍ2以上６０ｇ／ｍ2未満）。
【図１５】Γ相厚さ計算値（予測値）とパウダリング評点の関係を例示したグラフ（中・低炭素鋼、めっき付着量６０ｇ／ｍ2以上７０ｇ／ｍ2未満）。
【図１６】Γ相厚さ計算値（予測値）とパウダリング評点の関係を例示したグラフ（中・低炭素鋼、めっき付着量７０ｇ／ｍ2以上）。
【発明を実施するための形態】
【００１３】
従来、合金化溶融亜鉛めっき鋼板の製造においてΓ相の生成量の予測方法は種々試みられてきたが、高価なセンサーによる測定値をフィードバックしない限り、予測精度を十分に向上させることは難しかった。発明者の検討によれば、予測精度の向上が難しい原因として、以下のことが考えられる。一般的に、合金化溶融亜鉛めっき鋼板の操業で形成される合金相の予測に関しては、合金化処理炉での到達（目標）温度とその時間（均熱時間）で整理することが多いが、実際にはめっき浴に浸漬している間に合金化反応は始まっており、合金化処理設備での昇温過程、冷却過程においても反応は進行する。特に、刻々と変わる昇温・冷却時の原子の拡散量の計算が煩雑であり、これを考慮した数式化ができていなかった。また、溶融亜鉛めっき浴中には微量のＡｌが添加されることが多く、この影響でめっき層／素地鋼板界面には初期にバリアーができ、亜鉛めっき層中へのＦｅ原子の拡散開始が遅れるため、予測値と現実に差があった。
【００１４】
本発明は、これらの点を考慮し、反応速度論に基づく理論式をベースとして補正を加えた予測式を設け、それによってΓ相の生成量を予測する。その予測式は、浸漬ゾーン、昇温ゾーン、均熱ゾーン、冷却ゾーンの各過程を通過してΓ相のトータル平均厚さがΓTOTAL（μｍ）になる場合において、仮に、一定温度Ｔ0（Ｋ）で上記全過程を保持したとすれば、同じ量のΓ相が生じるために必要な均熱時間はどの程度になるか、という換算均熱時間ｔ0（ｓｅｃ）を用いて整理した下記（１）式に示すものである。
ΓTOTAL＝Ｖ（Ｔ0）×（ｔ0−Δｔ）1/2  …（１）
ここで、Ｖ（Ｔ0）はめっき層形成後の溶融亜鉛めっき鋼板を一定温度Ｔ0（Ｋ）で保持したときのΓ相厚さ成長速度（μｍ／ｓｅｃ1/2）である。ｔ0は、各ゾーン通過時間と各ゾーン通過中の刻々の板温での拡散係数から求まるΓ相のトータル生成量を、一定温度Ｔ0（Ｋ）で保持したとしてＴ0（Ｋ）での拡散係数から算出するための換算均熱時間（ｓｅｃ）である。Δｔは、めっき浴浸漬初期のΓ相の生成遅れに起因する遅延時間（ｓｅｃ）である。
【００１５】
図１に、各ゾーンのヒートパターンを模式的に例示する。板温度の変化は図１の実線のようになるが、実際の拡散量はｅｘｐ（１／Ｔ）の関数であるため、昇温中、冷却中の単位時間当たりの拡散量（拡散速度）は破線のようになる。
上記（１）式における一定保持温度Ｔ0（Ｋ）はＺｎ中でＦｅ原子の拡散が進行する（すなわちΓ相の生成反応が進行する）温度域における任意の温度に設定することができる。以下に、均熱ゾーンの均熱温度（鋼板の均熱保持温度）をＴ0として採用した場合を例に挙げて、（１）式を導く手法を開示する。換算均熱時間ｔ0を求めるためには各温度でのＺｎ中のＦｅの拡散係数Ｄを与える式が必要であるが、便宜的に原子半径が同程度の遷移金属のデータによって代用することもできる。代用可能な元素として周期表第４周期第６〜１１族にあるＣｒ、Ｍｎ、Ｃｏ、Ｎｉ、Ｃｕが挙げられる（Ｆｅは同８族元素）。今回は、Ｆｅと原子半径が近いＮｉの活性化エネルギー値（ＱNi＝２８９１９ｃａｌ／ｍｏｌ）による代用を試みる。この場合、拡散係数は以下のように表される。
Ｄ＝Ｄ0・ｅｘｐ（−ＱNi／（Ｒ・Ｔ））  …（０）
Ｄ：拡散係数（ｍ2／ｓｅｃ）
Ｄ0：頻度因子
Ｒ：気体定数＝１.９８７（ｃａｌ／ｍｏｌ／Ｋ）
Ｔ：絶対温度（Ｋ）
ＱNi：活性化エネルギー＝２８９１９（ｃａｌ／ｍｏｌ）
【００１６】
まず、昇温ゾーンの換算通過時間ｔ2（ｓｅｃ）と冷却ゾーンの換算通過時間ｔ4（ｓｅｃ）を求める。
図２は、４６０℃（概ね浴温に相当）での拡散係数をベース（４６０℃の係数を１）として各温度の拡散係数比（ｖｓ４６０℃）の変化を表したものである（Ｎｉの計算値で代用）。ここでは、当該めっきラインでの代表的な浴温４６０℃を基準としているが、製造ラインに応じて標準的な浴温を基準とした拡散係数比を採用すればよい。
図３は、図２より求めた昇温中の拡散量Ｓaと均熱中の拡散量ＳTとの比の温度変化を表している。図３のプロットの２次曲線近似式より、昇温・冷却中の拡散量の換算通過温時間ｔ2（ｓｅｃ）、ｔ4（ｓｅｃ）は下記（２ａ）式、（２ｂ）式のようになる。
ｔ2＝［昇温ゾーン通過時間］×（０.００００１４５×［均熱温度］2−０.０１９４３×［均熱温度］＋６.７５６４）  …（２ａ）
ｔ4＝［冷却ゾーン通過時間］×（０.００００１４５×［均熱温度］2−０.０１９４３×［均熱温度］＋６.７５６４）  …（２ｂ）
ただし、（２ａ）式、（２ｂ）式において、時間の単位はｓｅｃ、均熱温度の単位は℃（上記Ｔ0を℃に換算したもの）である。
【００１７】
次に、浸漬ゾーンの換算通過時間ｔ1（ｓｅｃ）については、図２の曲線から均熱温度（Ｔ0を℃に換算した値）での拡散係数と４６０℃での拡散係数の比により換算可能であり、具体的には下記（３）式のようになる。
ｔ1＝［浸漬時間］／（９.９９０４×１０-32×［均熱温度］11.656）  …（３）
ただし、（３）式において、時間の単位はｓｅｃ、均熱温度の単位は℃（上記Ｔ0を℃に換算したもの）である。
【００１８】
上記（２ａ）式、（２ｂ）式、（３）式から、各ゾーンを通しての換算均熱時間ｔ0（ｓｅｃ）＝ｔ1＋ｔ2＋ｔ3＋ｔ4が求まる。ｔ3には、ここでは均熱時間をそのまま代入すればよい。
【００１９】
次に、Γ相の成長速度式の導入を試みる。合金化反応は、熱による原子の拡散に起因するものであるから、反応速度論に基づく換算均熱時間の平方根とΓ相厚さの関係は原点を通る直線となるはずである。そこで、実験室の合金化溶融亜鉛めっき試験装置を用いて、鋼板を溶融亜鉛めっき浴に浸漬したのちに引き上げ、続いて、赤外線加熱装置に投入して種々の均熱温度と均熱時間により加熱したサンプルを作製した。このサンプルを調査して、浸漬時間、昇温時間、冷却時間の換算を行い、換算均熱時間の平方根とΓ相厚さの関係を作図した。図４にその結果を示す。しかし、原点を通る直線を作図した場合に、特に短時間側のプロットが理論直線から大きくズレてくる結果となった。
図４の実際のプロットにおいて換算均熱時間の平方根の値が小さい領域ほど、Γ相の成長量が小さい（ズレが大きい）ことがわかる。これはΓ相生成がめっき浴への浸漬直後には起こらないことを意味していると考えられる。すなわち、浴浸漬直後の数秒間は、Ｆｅ−Ａｌ系化合物およびδ１相、ζ相のみが成長し、これらの相がある程度成長した後にΓ相の成長が始まるため、初期の数秒間（５〜７秒）はΓ相成長反応には寄与していないことになる。ちなみに、長時間側ほどプロットが直線に乗るのは、横軸が時間の平方根であり、初期数秒間のズレが作図上小さくなり目立たないためである。
【００２０】
図５に、このΓ相成長開始までの遅れ時間による理論−実績のズレと均熱温度の関係を例示する。このように各プロットを近似直線で表すことにより上記ズレ（遅延時間）Δｔを算出することができる。このΔｔは上記Ｔ0の関数として表される。ここではＴ0を均熱ゾーンの均熱温度に設定しているので、Δｔは下記（４）式のようになる。
Δｔ＝−０.００６９×［均熱温度］＋９.４９９３  …（４）
ただし、（４）式において、Δｔの単位はｓｅｃ、均熱温度の単位は℃（上記Ｔ0を℃に換算したもの）である。
【００２１】
次に、図４の直線からのズレを補正し、各プロットが図４の直線上に乗るものとし、この図４の各直線（均熱温度毎）の傾き（μｍ／ｓｅｃ1/2）の対数と均熱温度の絶対温度（Ｋ）の逆数の関係をグラフ化すると、図６のようになる。図６の直線関係からΓ相成長速度の対数ｌｏｇＶと絶対温度の逆数１／Ｔの関係を求めると下記（５）となる。
ｌｏｇＶ＝−３６４３×（１／Ｔ）＋４.０３４３  …（５）
アレニウスのプロットはＶ＝Ａ・ｅｘｐ（−Ｑ／（Ｒ・Ｔ））の形になるから、この式の両辺を対数にすると、ｌｎＶ＝ｌｎ（Ａ・ｅｘｐ（−Ｑ／（Ｒ・Ｔ）））＝ｌｎＡ−Ｑ／（Ｒ・Ｔ）となり、これを自然対数から常用対数に変換（係数２.３０３）し、１／Ｔの項を分離すると、
ｌｏｇＶ＝ｌｏｇＡ−（１／２.３０３）×（Ｑ／（Ｒ・Ｔ））
＝ｌｏｇＡ−（Ｑ／（２.３０３×Ｒ））×（１／Ｔ）  …（６）
となる。ここで、上の（６）式は（５）式と同じ形になるので、
ｌｏｇＡ＝４.０３４３より、Ａ＝１０4.0343＝１０８２２、
Ｑ／（２.３０３×Ｒ）＝３６４３より、Ｑ＝１６６７１（ｃａｌ／ｍｏｌ）、
がそれぞれ求まる。
よって、温度Ｔ（Ｋ）におけるΓ相厚さ成長速度Ｖ（Ｔ）（μｍ／ｓｅｃ1/2）は下記（７）式のようになる。
Ｖ（Ｔ）＝１０８２２×ｅｘｐ（−１６６７１／（Ｒ・Ｔ））  …（７）
【００２２】
上記した（１）式で示される予測式
ΓTOTAL＝Ｖ（Ｔ0）×（ｔ0−Δｔ）1/2  …（１）
のＶ（Ｔ0）に（７）式により定まる値を代入し、ｔ0に前述のｔ1＋ｔ2＋ｔ3＋ｔ4の合計値を代入し、Δｔに（４）式により定まる値を代入することによって、上記各ゾーンを鋼板が通過するヒートパターンで生成するΓ相のトータル平均厚さΓTOTAL（μｍ）を予測することができる。
ここでの例では、予測式は下記（８）式となる。
ΓTOTAL＝１０８２２×ｅｘｐ（−１６６７１／（１.９８７×Ｔ0））×（ｔ0−Δｔ）1/2  …（８）
【００２３】
以下、浸漬ゾーンの長さ（溶融亜鉛めっき浴中における鋼板の浸漬距離）が７.５ｍ、昇温ゾーンの長さが８.９ｍ、均熱ゾーンの長さが７ｍ、冷却ゾーンの長さが１０ｍである連続合金化溶融亜鉛めっき鋼板製造ラインを例に、本発明を説明する。
上記の各式は低炭素鋼を用いて活性化エネルギーＱを求めたものである。低炭素鋼および中炭素鋼では、Ｑ＝１６６７１（ｃａｌ／ｍｏｌ）で求めた（８）式で十分な相関がとれる。
図７に、めっき付着量が一定範囲にある低炭素鋼について（８）式による計算値（予測値）と実測値の関係を例示する。図７中の「換算均熱時間補正」とは（１）式中に−Δｔを導入していることを意味する（後述図８、９、１２において同じ）。なお、実測値は、めっき層の断面をＳＥＭ観察することによって測定したΓ相の平均厚さである（以下において同じ）。図７からわかるように、実験室データ（低炭素鋼、めっき付着量は６０ｇ／ｍ2）を元に導き出されたΓ層厚の予測式（８）によって求めた計算Γ層厚さ（予測値）は、実際のΓ層厚さと高い相関がある。
図８に、低炭素鋼のみならず、ＩＦ（Ｉｎｔｅｒｓｔｉｔｉａｌ  Ｆｒｅｅ）鋼を含む種々のめっき付着量の鋼板について（８）式による計算値（予測値）と実績値の関係を例示する。この場合には、（８）式による予測値と実績値の関係におけるバラツキが大きくなる。
【００２４】
そこで次に、鋼種による補正を試みる。低炭素鋼ベースのＴｉ、Ｎｂ添加鋼（ＩＦ鋼）の場合、粒界にはＣ、Ｎ、Ｂ等の侵入型の固溶原子がほとんど存在しない。亜鉛めっきの合金化処理は６００℃以下の比較的低温の熱処理であるため、素地鋼板からのＦｅ原子の供給は粒界拡散に負うところが大きい。従って、粒界に存在するＣ、ＮやＢ等の侵入型原子が少ないＩＦ鋼は、Ｆｅ原子の粒界拡散が低炭素鋼や中炭素鋼に比べて容易であり、その結果としてめっき層へのＦｅの供給速度が大きくなると考えられる。このため、鋼種による補正は活性化エネルギーＱを小さくすることによって行うことが妥当である。今回、ＩＦ鋼については（８）式の予測値と実測値の比較から逆算して、ＩＦ鋼の活性化エネルギーＱを低炭素鋼より７％程度小さく見積って（８）式を補正した下記（９）式を適用することで、ＩＦ鋼についても良好な相関を得ることができた。
ΓTOTAL＝１０８２２×ｅｘｐ（−１５５００／（１.９８７×Ｔ0））×（ｔ0−Δｔ）1/2  …（９）
図９に、鋼種に応じて（８）式と（９）式を使い分けることによって得た計算値（予測値）と実績値の関係を例示する。
【００２５】
次に、めっき付着量による補正を試みる。同じ温度、時間の合金化反応であっても、亜鉛めっき付着量が多い場合は素地鋼板から亜鉛めっき層中へ取り込むことが可能なＦｅ原子の数は増大する（表層までＦｅ原子が到達する時間が遅くなる）ため、素地鋼板との界面近傍に生成するΓ相の厚さは薄くなる。逆に、亜鉛めっき付着量が少ない場合はめっき層の表層部までＦｅ原子が到達してしまうため、早期に素地鋼板との界面近傍のめっき層中におけるＦｅ濃度が増大し、Γ相の生成厚さは厚くなる。データに基づいて種々検討したところ、例えば均熱温度５９０℃を境に区分すると、めっき付着量の影響が明確になった。
図１０に、均熱温度５９０℃未満の場合のめっき付着量とΓ相厚さ計算値（予測値）と実績値のズレ量の関係を例示する。また図１１に、均熱温度５９０℃以上の場合のめっき付着量とΓ相厚さ計算値（予測値）と実績値のズレ量の関係を例示する。低炭素鋼および中炭素鋼は（８）式、ＩＦ鋼は（９）式でそれぞれ計算値を求めた。そして（８）式に補正項を加えた下記（１０）式と（１２）式、および（９）式に補正項を加えた下記（１１）式と（１３）式を求めた。これらの補正項は、上記（１）’式の関数ｇに相当するものである。
【００２６】
〔均熱温度５９０℃未満、低炭素鋼、中炭素鋼に適用する式〕
ΓTOTAL＝１０８２２×ｅｘｐ（−１６６７１／（１.９８７×Ｔ0））×（ｔ0−Δｔ）1/2＋（４７.４−［めっき付着量］）×０.０１０８  …（１０）
〔均熱温度５９０℃未満、ＩＦ鋼に適用する式〕
ΓTOTAL＝１０８２２×ｅｘｐ（−１５５００／（１.９８７×Ｔ0））×（ｔ0−Δｔ）1/2＋（４７.４−［めっき付着量］）×０.０１０８  …（１１）
〔均熱温度５９０℃以上、低炭素鋼、中炭素鋼に適用する式〕
ΓTOTAL＝１０８２２×ｅｘｐ（−１６６７１／（１.９８７×Ｔ0））×（ｔ0−Δｔ）1/2＋（５１.８−［めっき付着量］）×０.０２７７  …（１２）
〔均熱温度５９０℃以上、ＩＦ鋼に適用する式〕
ΓTOTAL＝１０８２２×ｅｘｐ（−１５５００／（１.９８７×Ｔ0））×（ｔ0−Δｔ）1/2＋（５１.８−［めっき付着量］）×０.０２７７  …（１３）
これらの式において、めっき付着量は片面当たりの付着量（ｇ／ｍ2）を意味する。
図１２に、（１０）式〜（１３）式を用いて鋼種の影響およびめっき付着量の影響を補正した計算値（予測値）と実績値の関係を例示する。
比較のため、図１３に、補正を加える前の単純な均熱時間ｔ3を（８）式に適用した下記（１４）式により求めた計算値（予測値）と実績値の関係を例示する。
ΓTOTAL＝１０８２２×ｅｘｐ（−１６６７１／（１.９８７×Ｔ0））×ｔ31/2  …（１４）
補正前の図１３に対し、図８、図９、図１２と、補正を入念に行うほど予測精度が向上することがわかる。
【実施例】
【００２７】
低炭素鋼、中炭素鋼、ＩＦ鋼を素地鋼板に用いて、前述の連続合金化溶融めっきラインにて種々の条件で合金化溶融亜鉛めっき鋼板を製造した。そのデータを表１（ａ）、表１（ｂ）、表２（ａ）、表２（ｂ）に示す。表中の「ＬＳ」はライン速度、「ＴＶ」は素地鋼板の板厚とライン速度の積である。
【００２８】
パウダリングの調査は、まず６ｔ曲げ（１８０°）を行い、続いて曲げ戻し（１２０°）を行って曲げ加工部を観察し、パウダリング量、すなわち脱落した粉状のめっき層の量の多少に応じて評点１〜５の５段階に分類した。脱落した粉状のめっき層の量が多いほど低い評点となる。また、合金化が進行するほどΓ層が厚く成長するためパウダリング量が増大しやすく、評点は低くなる傾向がある。
【００２９】
図１４、図１５、図１６に、中・低炭素鋼について、上記（１０）式〜（１３）式を用いて求めたΓ層厚計算値（予測値）とパウダリング評点の関係を示す。めっき付着量に応じてこれら３つの図に分けて整理した。このように、めっき付着量に応じて分類することにより、（１０）式〜（１３）式を用いて求めたΓ層厚計算値（予測値）とパウダリング評点の相関が得られる。このような相関に基づいてパウダリング評点の予測も可能である。なお、中・低炭素鋼の場合、めっき付着量が７０ｇ／ｍ2以上になるとΓ相厚さを低減しても高いパウダリング評点を得ることは難しい（図１６）。
【００３０】
実用的に許容されるパウダリング発生量は、合金化溶融亜鉛めっきの付着量や合金化溶融亜鉛めっき鋼板が供されるプレス成形の加工度によって異なってくる。そのため、上述のパウダリング評点が同一でも、用途によって適用可否の判定（合否判定）は一様ではない。参考のため、ここでは、めっき付着量に応じて一定の基準によって判定したパウダリング評価を○（良好）および×（不良）で表中に例示した。
ΓTOTAL計算値の欄に記載の図１３、図８、図９、図１２の図番は、それぞれ対応する図の計算値に使用したデータであることを意味する。
【００３１】
【表１（ａ）】
2015227492.tif 000003
【００３２】
【表１（ｂ）】
2015227492.tif 000004
【００３３】
【表２（ａ）】
2015227492.tif 000005
【００３４】
【表２（ｂ）】
2015227492.tif 000006
【図１】
2015227492.tif 000007
【図２】
2015227492.tif 000008
【図３】
2015227492.tif 000009
【図４】
2015227492.tif 000010
【図５】
2015227492.tif 000011
【図６】
2015227492.tif 000012
【図７】
2015227492.tif 000013
【図８】
2015227492.tif 000014
【図９】
2015227492.tif 000015
【図１０】
2015227492.tif 000016
【図１１】
2015227492.tif 000017
【図１２】
2015227492.tif 000018
【図１３】
2015227492.tif 000019
【図１４】
2015227492.tif 000020
【図１５】
2015227492.tif 000021
【図１６】
2015227492.tif 000022